ИЗОЛЯЦИОННЫЙ МАТЕРИАЛ ИЗ ПОЛИМЕРНОЙ ПЕНЫ С ОГНЕЗАЩИТНОЙ ЭФФЕКТИВНОСТЬЮ, СОДЕРЖАЩИЙ КОМПОНЕНТ, ОСЛАБЛЯЮЩИЙ ИНФРАКРАСНОЕ ИЗЛУЧЕНИЕ

1. Способ получения экструдированной полимерной пены, включающий в себя подачу вспениваемой полимерной смеси при исходном давлении и температуре в экструдер и последующую экструзию вспениваемой полимерной смеси в атмосферу с более низким давлением, чем исходное давление, и предоставление возможности вспениваемой полимерной смеси расширяться с образованием полимерной пены; где вспениваемая полимерная смесь содержит
а) термопластичную полимерную матрицу, состоящую из полимерного компонента, который содержит все полимеры, входящие в состав термопластичной полимерной матрицы;
b) смесь вспенивающих компонентов, диспергированную в термопластичной полимерной матрице, при этом смесь вспенивающих компонентов содержит от 3 до 5 вес.% углекислого газа, до 5 вес.% спирта, содержащего 2-3 атома углерода, до 0,7 вес.% воды и до 2,5 вес.% изобутана; где вспенивающий компонент содержит, по крайней мере, 0,1 вес.% воды и/или спирта, содержащего 2-3 атома углерода;
c) два вес.% или больше и пять вес.% или меньше компонента, ослабляющего инфракрасное излучение, диспергированного в термопластичной полимерной матрице, при этом компонент, ослабляющий инфракрасное излучение, выбирают из группы, состоящей из углеродной сажи, имеющей средний размер частиц 100-700 нм и нефтекокса;
d) от 2,5 до 3,5 вес.% бромзамещенного антипирена, диспергированного в термопластичной полимерной матрице; и
e) по крайней мере 0,1 вес.% эпоксидного стабилизатора, диспергированного в полимерной матрице;
где все весовые проценты указаны по отношению к суммарному весу полимерного компонента и где получающаяся полимерная пена отличается тем, что имеет плотность в интервале от 30 до 37 кг на кубический метр, одномодальное распределение размеров ячеек со средним размером ячейки, находящимся в интервале от более чем 0,15 и до 0,4 мм или меньше, теплопроводность в интервале от 28 до 35 мВт на метр·Кельвин и тем, что выдерживает немецкое испытание на огнестойкость класса B2.
2. Способ по п.1, в котором компонент, ослабляющий инфракрасное излучение, содержит как минимум два вес.% нефтекокса, более двух вес.% углеродной сажи, или одновременно и то и другое.
3. Способ по п.1, в котором как минимум 50 вес.% полимерного компонента составляет алкенилароматический полимер.
4. Способ по п.3, в котором алкенилароматический полимер является полистирольным гомополимером.
5. Способ по п.1, в котором смесь вспенивающего компонента содержит изобутан в концентрации в интервале от 0,5 до 1,5 вес.%, исходя из суммарного веса полимерного компонента.
6. Способ по п.1, в котором эпоксидный стабилизатор является новолаком на основе эпоксикрезола.
7. Полимерная пена, содержащая
а) термопластичную полимерную матрицу, состоящую из полимерного компонента, который содержит все полимеры входящие в состав термопластичной полимерной матрицы, и имеющую распределенные в ней ячейки;
b) два вес.% или больше и пять вес.% или меньше компонента, ослабляющего инфракрасное излучение, диспергированного в термопластичной полимерной матрице, при этом компонент, ослабляющий инфракрасное излучение, выбирают из группы, состоящей из углеродной сажи, имеющей средний размер частиц 100-700 нм, и нефтекокса;
с) от 2,5 до 3,5 вес.% бромзамещенного антипирена, диспергированного в термопластичной полимерной матрице; и
d) по крайней мере, 0,1 вес.% эпоксидного стабилизатора, диспергированного в полимерной матрице;
где весовые доли указаны по отношению к суммарному весу полимерного компонента и где полимерная пена отличается тем, что имеет плотность в интервале от 30 до 37 кг на кубический метр, одномодальное распределение размеров ячеек со средним размером ячейки, находящимся в интервале от 0,1 до 0,4 миллиметров, теплопроводность в интервале от 28 до 35 мВт на метр·Кельвин и тем, что она выдерживает немецкое испытание на огнестойкость класса B2.
8. Полимерная пена по п.7, в которой компонент, ослабляющий инфракрасное излучение, содержит как минимум два вес.% нефтекокса, более двух вес.% углеродной сажи, или одновременно и то и другое.
9. Полимерная пена по п.7, в которой полимерный компонент как минимум на 50 вес.% является алкенилароматическим полимером.
2
10. Полимерная пена по п.7, где полимерная пена имеет основную поверхность и на 98% или больше любого участка основной поверхности площадью 200 см, который сосредоточен на основной поверхности пены и распространяется на 80% ширины пены, отсутствуют дефекты.